СТРУКТУРИРОВАННЫЙ ТЕРМОПЛАСТ В МЕЖЛИСТОВЫХ ЗОНАХ КОМПОЗИЦИОННЫХ МАТЕРИАЛОВ

1. Препрег для использования в производстве неотвержденного ламината, содержащий множество волокнистых слоев и не отвержденную термореактивную смолу, причем упомянутые волокнистые слои разделены межлистовой зоной, расположенной между соседними волокнистыми слоями, причем препрег содержит
волокнистый слой,
по меньшей мере, один слой структурированного термопластичного полимера, упомянутый структурированный термопластичный полимер не растворим в упомянутой термореактивной смоле, имеет толщину от 0,5 до 50 микрон и вес на единицу площади от 1 до 20 граммов на квадратный метр; и
неотвержденную термореактивную смолу.
2. Препрег по п.1, в котором слой структурированного термопластичного полимера расположен на каждой стороне упомянутого волокнистого слоя.
3. Препрег по п.1, в котором упомянутый структурированный термопластичный полимер находится в виде нетканой вуали из волокон термопластичного полимера.
4. Препрег по п.1, в котором упомянутая не отвержденная термореактивная смола включает, по меньшей мере, одну эпоксидную смолу и термопластичный агент увеличения прочности.
5. Препрег по п.4, в котором упомянутый термопластичный агент увеличения прочности выбран из группы, состоящей из полиэфирсульфона и полиэфиримида.
6. Препрег по п.5, в котором упомянутый структурированный термопластичный полимер включает полиамид.
7. Неотвержденный ламинат, содержащий
множество волокнистых слоев, причем данные волокнистые слои разделены межлистовой зоной, расположенной между соседними волокнистыми слоями;
по меньшей мере, один слой структурированного термопластичного полимера, который расположен внутри упомянутых межлистовых зон, упомянутый структурированный термопластичный полимер не растворим в упомянутой термореактивной смоле, и имеет толщину от 0,5 до 50 микрон и вес на единицу площади от 1 до 20 граммов на квадратный метр; и
неотвержденную термореактивную смолу.
8. Неотвержденный ламинат по п.7, в котором два слоя структурированного термопластичного полимера расположены внутри одной межлистовой зоны.
9. Композиционная деталь, которая сформирована отверждением неотвержденного ламината по п.7.
10. Аэрокосмическое транспортное средство, которое включает композиционную деталь по п.9.
11. Способ получения ламината, содержащего множество волокнистых слоев и неотвержденную термореактивную смолу, причем упомянутые волокнистые слои разделены межлистовой зоной, расположенной между соседними волокнистыми слоями, причем способ включает стадию, на которой располагают, по меньшей мере, один слой структурированного термопластичного полимера внутри, по меньшей мере, одной из упомянутых межлистовых зон, упомянутый структурированный термопластичный полимер не растворим в упомянутой термореактивной смоле, и имеет толщину от 0,5 до 50 микрон и вес на единицу площади от 1 до 20 граммов на квадратный метр.
12. Способ получения ламината по п.11, в котором упомянутый структурированный термопластичный полимер находится в виде нетканой вуали из термопластичных полимерных волокон.
13. Способ получения ламината по п.11, в котором упомянутая неотвержденная термореактивная смола содержит, по меньшей мере, одну эпоксидную смолу и термопластичный агент увеличения прочности.
14. Способ получения ламината по п.13, в котором упомянутый термопластичный агент увеличения прочности выбран из группы, состоящей из полиэфирсульфона и полиэфиримида.
15. Способ получения ламината по п.14, в котором упомянутый структурированный термопластичный полимер содержит полиамид.
16. Способ получения отвержденного ламината, содержащий стадию отверждения неотвержденного ламината по п.7.
17. Способ получения отвержденного ламината по п.16, в котором давление величиной от приблизительно 1 атмосферы или меньше прикладывают к упомянутому неотвержденному ламинату в ходе упомянутой стадии отверждения.
18. Способ получения ламината, содержащего множество волокнистых слоев и неотвержденную термореактивную смолу, причем упомянутые волокнистые слои разделены межлистовой зоной, расположенной между соседними волокнистыми слоями, и, причем нерастворимые частицы термопластичного полимера расположены внутри упомянутой межлистовой зоны для повышения сопротивления упомянутых ламинатов повреждениям при отверждении, причем способ содержит стадию, на которой заменяют существенную часть упомянутых нерастворимых частиц термопластичного полимера в упомянутой межлистовой зоне, по меньшей мере, одним слоем структурированного термопластичного полимера, упомянутый структурированный термопластичный полимер является нерастворимым в упомянутой термореактивной смоле и имеет толщину от 0,5 до 50 микрон и вес на единицу площади от 1 до 20 граммов на квадратный метр.
19. Способ получения ламината по п.18, в котором упомянутая неотвержденная термореактивная смола содержит, по меньшей мере, одну эпоксидную смолу и термопластичный агент повышения прочности.
20. Ламинат, содержащий множество волокнистых слоев и неотвержденную термореактивную смолу, причем упомянутые волокнистые слои разделены межлистовой зоной, расположенной между соседними волокнистыми слоями, и причем нерастворимые частицы термопластичного полимера расположены внутри упомянутой межлистовой зоны, для увеличения сопротивления, упомянутых ламинатов повреждениям при отверждении, причем способ содержит стадию, на которой заменяют существенную часть упомянутых нерастворимых частиц термопластичного полимера в упомянутой межлистовой зоне, по меньшей мере, одним слоем структурированного термопластичного полимера, причем упомянутый структурированный термопластичный полимер является нерастворимым в упомянутой термореактивной смоле и имеет толщину от 0,5 до 50 микрон и вес на единицу площади от 1 до 20 граммов на квадратный метр.
21. Ламинат по п.20, в котором упомянутая неотвержденная термореактивная смола содержит, по меньшей мере, одну эпоксидную смолу и термопластичный агент увеличения прочности.